(57)【要約】【課題】寿命性能に優れたエレクトレットを備えるエレクトレット素子の提供。【解決手段】エレクトレット素子である基板２００は、Ｓｉ層２０２と、Ｓｉ層２０２の表面に形成されたＳｉＯ２層２０１と、Ｓｉ０２層２０１におけるＳｉ層２０２との界面２０４の近傍に形成されたエレクトレットと、を備える。【選択図】図４
2019180236.tif 000002
【特許請求の範囲】
【請求項１】
Ｓｉ層と、
前記Ｓｉ層の表面に形成されたＳｉＯ２層と、
前記ＳｉＯ２層における前記Ｓｉ層との界面の近傍に形成されたエレクトレットと、を
備えるエレクトレット素子。
【請求項２】
互いに対向配置され、少なくとも一方が移動可能な第１および第２電極を備え、
前記第１電極は請求項１に記載のエレクトレット素子で構成され、
前記第１および第２電極の少なくとも一方が移動することにより、電気的エネルギーと
機械的エネルギーとの間の変換を行う電気機械変換器。
【請求項３】
請求項２に記載の電気機械変換器において、
前記Ｓｉ層はＳｉ基板で構成され、
前記電気機械変換器を駆動するための回路素子の少なくとも一部が、前記Ｓｉ基板に形
成されている電気機械変換器。
【請求項４】
請求項２または３に記載の電気機械変換器において、
外力の作用により前記第１および第２電極の少なくとも一方の電極が移動して発電を行
う電気機械変換器。
【請求項５】
請求項２または３に記載の電気機械変換器において、
前記第１電極が設けられた静止部と、
前記第２電極が設けられた可動部と、
前記第１電極と前記第２電極との間に電圧を印加する電圧源と、
前記電圧源による印加電圧を制御して前記可動部を駆動する制御部と、を備える電気機
械変換器。
【請求項６】
請求項１に記載のエレクトレット素子を製造する方法であって、
前記ＳｉＯ２層が形成された前記Ｓｉ層を、前記ＳｉＯ２層が半導体状態となる第１の
温度に維持しつつ、前記Ｓｉ層と前記ＳｉＯ２層との間に電圧を印加する第１の工程と、
前記電圧を印加した状態で、前記ＳｉＯ２層が形成された前記Ｓｉ層を、前記第１の温
度から前記ＳｉＯ２層が絶縁性を回復する第２の温度まで変化させる第２の工程と、を有
するエレクトレット素子の製造方法。
【発明の詳細な説明】
【技術分野】
【０００１】
本発明は、エレクトレット素子、電気機械変換器およびエレクトレット素子の製造方法
に関する。
【背景技術】
【０００２】
SiO２などの絶縁膜に電荷を固定する従来の方法として「コロナ放電」や「電子ビーム
」を利用して、絶縁膜の表面から電荷を打ち込む方法がある（例えば、特許文献１参照）
。しかしながら、この方法では櫛歯構造の側面などの狭ギャップ部分を帯電させることが
困難なため、通常は帯電処理後に組み立てる手法が採用されている。そのため、ギャップ
を小さくすることが難しく、発電デバイスやアクチュエータとしての性能が制限されてい
た。
【０００３】
そこで、そのような狭ギャップ部を帯電させる方法として、軟Ｘ線で空気をイオン化し
、バイアス電圧でイオンを打ち込む方法が提案されている（例えば、特許文献２参照）。
【０００４】
また、SiO２層に含有させたカリウムイオン等のアルカリ金属のイオンを、高温中でバ
イアス電圧を印加することで、移動・固定化する方法が提案されている（例えば、特許文
献３参照）。
【先行技術文献】
【特許文献】
【０００５】
【特許文献１】特開平９−２８３３７３号公報
【特許文献２】特許第５５５１９１４号公報
【特許文献３】特許第５６２７１３０号公報
【発明の概要】
【発明が解決しようとする課題】
【０００６】
ところで、特許文献２に記載の方法では、帯電処理の際に、帯電させたい箇所に電場が
作用した状態を維持する必要がある。例えば、櫛歯を根元まで帯電させるためには、櫛歯
同士が深く挿入された状態を維持させておく必要がある。しかしながら、帯電が進行する
とともに静電力が減少して櫛歯の挿入量が小さくなるので、挿入量を維持するために櫛歯
を押さえる特別な機構が必要となる。また、処理に空気が必要なため、密閉された部分へ
の帯電は困難である。
【０００７】
さらに、いずれの方法も電荷を表面から打ち込む方法であるので、電荷の固定位置（表
面からの深さ）を制御することが困難であり、絶縁体の深部に均一に帯電させることがで
きない。表面近くに固定された電荷は空気中の水蒸気と反応して中和されてしまうので、
エレクトレットの寿命が短くなるという欠点がある。
【０００８】
一方、特許文献３に記載の方法ではアルカリ金属のイオンが用いられるが、一般に、ア
ルカリ金属は半導体素子の電気的特性を劣化させるため、製造装置から排除されている。
そのため、この方法では、ＣＭＯＳデバイスの一部にエレクトレットを作り込むことが困
難であり、応用範囲に制限があった。また、この方法では、アルカリ金属のイオンをSiO
２表面付近に固定するので、エレクトレットの寿命が短くなるのを防止するために、撥水
膜等の処理を追加で施す必要があった。
【課題を解決するための手段】
【０００９】
請求項１の発明に係るエレクトレット素子は、Ｓｉ層と、前記Ｓｉ層の表面に形成され
たＳｉＯ２層と、前記ＳｉＯ２層における前記Ｓｉ層との界面の近傍に形成されたエレク
トレットと、を備える。
請求項２の発明に係る電気機械変換器は、請求項１に記載のエレクトレット素子で構成
された第１電極と、前記第１電極と対向配置され、前記第１電極に対して相対的に変位可
能な第２電極と、を備え、前記第１および第２電極が相対変位することにより電気的エネ
ルギーと機械的エネルギーとの間の変換を行う。
請求項３の発明は、請求項２に記載の電気機械変換器において、前記Ｓｉ層はＳｉ基板
で構成され、前記電気機械変換器を駆動するための回路素子の少なくとも一部が、前記Ｓ
ｉ基板に形成されている。
請求項４の発明は、請求項２または３に記載の電気機械変換器において、外力の作用に
より前記第１および第２電極の一方の電極が他方の電極に対して移動して発電を行う。
請求項５の発明は、請求項２または３に記載の電気機械変換器において、前記第１電極
が設けられた静止部と、前記第２電極が設けられた可動部と、前記第１電極と前記第２電
極との間に電圧を印加する電圧源と、前記電圧源による印加電圧を制御して前記可動部を
駆動する制御部と、を備える。
請求項６の発明は、請求項１に記載のエレクトレット素子を製造する方法であって、前
記ＳｉＯ２層が形成された前記Ｓｉ層を、前記ＳｉＯ２層が半導体状態となる第１の温度
に維持しつつ、前記Ｓｉ層と前記ＳｉＯ２層との間に電圧を印加する第１の工程と、前記
電圧を印加した状態で、前記ＳｉＯ２層が形成された前記Ｓｉ層を、前記第１の温度から
前記ＳｉＯ２層が絶縁性を回復する第２の温度まで変化させる第２の工程と、を有する。
【発明の効果】
【００１０】
本発明によれば、寿命性能に優れたエレクトレットを備えるエレクトレット素子を提供
することができる。
【図面の簡単な説明】
【００１１】
【図１】図１は、第１の実施の形態のエレクトレット素子を説明する図である。
【図２】図２は、Si/SiO２界面の電気特性を示す図である。
【図３】図３は、本実施の形態のエレクトレット素子における帯電原理を説明する図である。
【図４】図４は、本実施の形態のエレクトレット素子における帯電原理を説明する図であり、印加電圧をゼロとした場合の状態を示す。
【図５】図５は、帯電処理を詳細に説明する図である。
【図６】図６は、帯電処理を詳細に説明する図である。
【図７】図７は、帯電処理を詳細に説明する図である。
【図８】図８は振動発電デバイスの概略構成を示す模式図である。
【図９】図９は、図８のＢ１−Ｂ１断面形状を示す図である。
【図１０】図１０は、酸化膜を形成し、帯電処理した後のＢ１−Ｂ１断面形状を示す図である。
【図１１】図１１は、バイアス電圧Ｖ１の印加形態を説明する図である。
【図１２】図１２は、櫛歯電極に形成された電気二重層を詳細に示す模式図である。
【図１３】図１３は、図１２の破線Ｃで囲んだ領域の構造を詳細に示す模式図である。
【図１４】図１４は、印加電圧がＶ１である状態を示す図である。
【図１５】図１５は、印加電圧がゼロの状態を示す図である。
【図１６】図１６は、振動発電デバイスの発電動作について説明する図である。
【図１７】図１７は、ＭＥＭＳシャッタの概略構成を示す図である。
【図１８】図１８は、櫛歯型アクチュエータの駆動動作を説明する図であり、印加電圧ＶがＶ＝０の場合を示す。
【図１９】図１９は、櫛歯型アクチュエータの駆動動作を説明する図であり、印加電圧Ｖを０＜Ｖ＜Ｖ１に設定した場合を示す。
【図２０】図２０は、櫛歯型アクチュエータの駆動動作を説明する図であり、印加電圧ＶをＶ＝Ｖ１とした場合を示す
【図２１】図２１は、エレクトレットの効果を説明する図である。
【発明を実施するための形態】
【００１２】
以下、図を参照して本発明を実施するための形態について説明する。
−第１の実施の形態−
第１の実施形態に係るエレクトレット素子は、界面を挟んでSi層とSiO２層とを形成し
、SiO２層側の界面近傍にエレクトレットを形成したものである。本発明者は、以下に説
明するようなSi/SiO２界面の電気的特性を見出し、その電気的特性を利用してSiO２層に
エレクトレットを形成した。
【００１３】
図１において、試料１００は、Si層１０１の一方の面にSiO２層１０２を形成したもの
である。Si層１０１およびSiO２層１０２には、Au層１０３，１０４が電極として形成さ
れている。Siを高温（５００〜７００℃程度）にすると、真性キャリア濃度の増大により
電気抵抗率が低下して、ほぼ導体とみなすことができる。また、SiO２は常温において優
れた絶縁体であるが、高温（５００〜７００℃程度）においては熱励起電子の影響によっ
て電気抵抗率が10^4Ωｍオーダー（半導体と同程度）まで低下することが知られている。
【００１４】
そこで、本発明者は、図１に示すようにSi/SiO２界面を有する試料１００を製作し、高
温（約６１０℃）状態においてSi/SiO２界面の電気的特性を調べてみた。図２は、印加電
圧Ｖ１と電流ｉとの関係を示したものであり、高温状態におけるSi/SiO２界面は、ショッ
トキー接合のような整流効果を有することが判明した。
【００１５】
（帯電原理の説明）
図３は、本実施の形態のエレクトレット素子における帯電原理を説明する図である。Si
O２層２０１をSi層２０２，２０３で挟んだ構造の基板（例えば、SOI（Silicon On Insul
ator）基板）２００をSiO２が半導体化する高温（５００〜７００℃）に加熱した状態で
、図３に示すように電圧Ｖ１を印加すると、Si/SiO２界面２０４を挟んで電気二重層が形
成される。なお、通常、Si層には不純物がドープされたものが使用されるが、その場合、
ｐ型およびｎ型のどちらも使用することができる。また、不純物を含まないSi層であって
も良い。
【００１６】
上述したように、高温状態においてはSi/SiO２界面は図２に示すような整流効果を有す
る。そのため、上側のSi/SiO２界面２０４を挟んでSi層２０２側に正電荷が蓄積され、Si
O２層２０１側に負電荷が蓄積されることになる。一方、下側のSi/SiO２界面に関しては
電流が流れる方向に電圧が印加されるので、電気二重層は形成されない。
【００１７】
次に、電圧を印加した状態で基板２００の温度を常温に戻すと、すなわちSiO２層２０
１の絶縁性が復帰する温度まで低下させると、Si/SiO２界面２０４を挟んだSiO２層２０
１側に蓄積された負電荷はその領域にトラップされたまま移動できなくなる。その後、図
４に示すように、電圧Ｖ１の印加を止めてSi層２０２とSi層２０３とを接続すると、Si層
２０２からSi層２０３へ正電荷の一部が移動する。
【００１８】
一方、SiO２層２０１内の負電荷は、SiO２層２０１が絶縁性であるため、印加電圧Ｖ１
が解除された後もSi/SiO２界面２０４の近傍にトラップされたままとなる。その結果、図
４のように電場ＥがSiO２層２０１内に形成される。この電場Ｅがエレクトレットによる
電場であり、Si/SiO２界面２０４とSi/SiO２界面２０５との間の電位差はＶ１である。す
なわち電圧Ｖ１のエレクトレットが形成されたことになる。
【００１９】
図５〜７を参照して帯電量等について詳しく説明する。図５は、Si層でSiO２層を挟ん
だ構造の模式図である。面電荷Ｑ２，Ｑ３は図４に示した電気二重層を構成する電荷であ
る。電気二重層における面電荷Ｑ２，Ｑ３間の距離ｄは非常に小さいが、図５では分かり
やすいように距離ｄを誇張して大きく表示しており、SiO２層２０１内の面電荷Ｑ２は図
示した位置に固定されているものとする。図５では、Si層２０３にも面電荷Ｑ１が帯電し
ており、構造全体で中性であるとする。このため、SiO２層２０１内の電場Ｅ１，Ｅ２の
みがゼロでない大きさを持ち、この電場Ｅ１，Ｅ２によるSi層２０２，２０３間の電位差
はＶであるとする。
【００２０】
まず、面電荷Ｑ１，Ｑ３の分配について説明する。面電荷Ｑ１を挟む領域、面電荷Ｑ２
を挟む領域、および面電荷Ｑ３を挟む領域のそれぞれにガウスの法則を適用すると、次式
（１）〜（３）が得られる。なお、ＳはSiO２層２０１，Si層２０２，２０３の断面積、
ε1はSiO２層２０１の誘電率である。
ε1・Ｅ１・Ｓ＝Ｑ１                  …（１）
（ε1・Ｅ２−ε1・Ｅ１）・Ｓ＝Ｑ２      …（２）
−ε1・Ｅ２・Ｓ＝Ｑ３              …（３）
【００２１】
また、上下のSi層間の電位差がＶであるので、次式（４）が成立する。ｄは面電荷Ｑ２
，Ｑ３間の距離であり、ｇは面電荷Ｑ１，Ｑ２間の距離である。
ｇ・Ｅ１＋ｄ・Ｅ２＝−Ｖ          …（４）
【００２２】
式（１）〜（４）を整理すると、次式（５）、（６）のように面電荷Ｑ１，Ｑ３が得ら
れる。
Ｑ１＝−ｄ・Ｑ２／（ｇ＋ｄ）−ε1・Ｓ・Ｖ／（ｇ＋ｄ）      …（５）
Ｑ３＝−Ｑ２−Ｑ１                                        …（６）
【００２３】
次に、帯電処理の際に印加する電圧Ｖと面電荷Ｑ２との関係を、図６を用いて説明する
。印加電圧ＶはＶ＝Ｖ１と設定され、図２から判るようにSi/SiO２界面２０５は電流が流
れるので、図６の状態では次式（７），（８）が成立している。そして、式（７），（８
）を式（５）に適用すると、式（９）が得られる。このＱ２がSiO２層２０１に帯電して
いる固定面電荷であって、エレクトレットを形成している。ここで、印加電圧Ｖ１がＶ１
＞０である場合は、Ｑ２＜０となる。図６では、基板２００の図示右側に、積層方向の電
位の変化を示した。図６の場合、Si/SiO２界面２０４に電気二重層が形成され、この電気
二重層に電圧Ｖ１が集中している。
Ｖ＝Ｖ１                      …（７）
Ｑ１＝０                      …（８）
Ｑ２＝−ε1・Ｓ・Ｖ１／ｄ      …（９）
【００２４】
次に、図４に示した帯電処理後の常温における面電荷について説明する。なお、SiO２
層２０１は常温では絶縁性が復帰して電荷がトラップされたままとなるので、面電荷Ｑ２
は式（９）の値が維持される。面電荷Ｑ１については、式（９）を式（５）に代入するこ
とにより、式（１０）のようになる。
Ｑ１＝−ε1・Ｓ・（Ｖ１−Ｖ）／（ｇ＋ｄ）      …（１０）
【００２５】
図６に示す状態ではSi層２０２とSi層２０３との間には電位差Ｖ１があるが、図７に示
すようにSi層２０２とSi層２０３とを接続すると、その電位差によってSi層２０２からSi
層２０３へ正電荷が移動して電位差が減少する。上述した式（１０）は、電位差がＶ１か
らＶまで変化したときの正電荷の移動量を表している。最終的には図７に示すように電位
差ＶはＶ＝０となるので、Si層２０３の面電荷Ｑ１は次式（１１）のようになる。
Ｑ１＝−ε1・Ｓ・Ｖ１／（ｇ＋ｄ）      …（１１）
【００２６】
なお、式（１０）と式（９）とを比較すると、次式（１２）の関係が成り立つ。ただし
、｜Ｖ｜＜｜Ｖ１｜、かつ、ｄ＜＜ｇとする。
｜Ｑ１｜＜＜｜Ｑ２｜      …（１２）
【００２７】
一方、面電荷Ｑ３については、式（６）から分かるように、面電荷Ｑ２に誘導された電
荷−Ｑ２と、微小な電荷Ｑ１の流出による電荷−Ｑ１との和になっている。したがって、
基本的に高電荷密度の電気二重層｛Ｑ２、−Ｑ２｝があり、電位差にしたがって上下のSi
層間で少量の電荷Ｑ１が移動するというイメージとなっている。
【００２８】
このようなエレクトレットの利点は、図７に示すように電位差Ｖ＝０にてＱ１≠０（す
なわち電場Ｅ１≠０）となることである。式（１１）からも分かるように、このときに生
じる電場Ｅ１の大きさは、エレクトレットが無いとき（Ｑ２＝０）に外部バイアス電圧Ｖ
１を印加したときに生じる電場と同じ大きさである。このことから、「エレクトレットの
帯電電圧はＶ１である」と表現している。
【００２９】
なお、図７に示す例では電場Ｅ１がSiO２層２０１内部にとどまり利用価値が小さいが
、後述するような所定の構造に帯電処理を施すことで、ギャップ空間に電場を発生させる
ことができる。このギャップ空間に発生させた電場を利用して、電気・機械変換（電気的
エネルギーと機械的エネルギーとの間の変換）が可能となり、発電、センサ、アクチュエ
ータなどに利用することができる。
【００３０】
−第２の実施の形態−
第２の実施の形態は、第１の実施の形態のエレクトレット素子を、機械電気変換器の一
例である櫛歯構造の振動発電デバイスに適用したものである。図８は振動発電デバイス３
００の概略構成を示す模式図である。この振動発電デバイス３００も第１の実施の形態の
エレクトレット素子の場合と同様に、ＳＯＩ基板を一般的なＭＥＭＳの場合と同様の半導
体集積回路作製技術（例えば、ＩＣＰ−ＲＩＥによる深掘りエッチング等）を用いて加工
することにより形成される。
【００３１】
振動発電デバイス３００は、矩形リング形状の台座３０１の上に固定櫛歯電極３０２お
よび可動櫛歯電極３０３を備えている。可動櫛歯電極３０３は、弾性支持部３０５によっ
て台座３０１上に弾性支持されている。可動櫛歯電極３０３の各櫛歯は、固定櫛歯電極３
０２の各櫛歯の間にギャップを介して配置されている。可動櫛歯電極３０３には錘３０４
が設けられている。振動発電デバイス３００に外部から振動が加わると、可動櫛歯電極３
０３が矢印Ｒ方向に振動する。負荷３２０は、固定櫛歯電極３０２と可動櫛歯電極３０３
との間に接続される。後述するように固定櫛歯電極３０２にはエレクトレットが形成され
ており、振動発電デバイス３００に外力が加わって可動櫛歯電極３０３が振動すると、発
電が行われる。
【００３２】
本実施の形態では、ＳＯＩ基板を図９に示す形状に加工した後に、エレクトレットが形
成されるSiO２層として、Si層の表面に酸化膜（SiO２層）（厚さｔ＝０．２〜１μｍ程度
）が熱酸化法により形成される（図１０参照）。その後、第１の実施の形態と同様にして
酸化膜に電荷を固定してエレクトレットを形成する。なお、本実施形態ではSi層の表面に
形成される酸化膜（SiO２層）を熱酸化法により形成したが、これに限らず、種々の酸化
膜形成方法により酸化膜（SiO２層）しても良い。例えば、ＣＶＤによりSi層上にSiO２を
堆積することで、酸化膜（SiO２層）をして形成しても良い。
【００３３】
図９は、図８のＢ１−Ｂ１断面形状を示す図であって、酸化膜を形成する前の段階の形
状を示す。台座３０１は、ＳＯＩ基板のハンドル層（Si）によって形成される。固定櫛歯
電極３０２は、ＳＯＩ基板のデバイス層（Si）によって形成される。符号３０７で示す部
分は、ＳＯＩ基板のＢＯＸ層と呼ばれる埋め込み酸化膜(SiO２)である。図示は省略する
が、可動櫛歯電極３０３，弾性支持部３０５および錘３０４は、ＳＯＩ基板のデバイス層
によって形成される。
【００３４】
図１０は、酸化膜を形成し、帯電処理した後のＢ１−Ｂ１断面形状を示す図である。Si
層で形成された固定櫛歯電極３０２および台座３０１の表面にはそれぞれ酸化膜３１０が
形成されている。酸化膜３１０の帯電処理を行う際には、第１の実施の形態の場合と同様
に、SiO２層である酸化膜３１０が半導体化する温度までヒータ等を用いて加熱する。そ
して、酸化膜３１０が半導体化したならば、バイアス電圧Ｖ１（１０〜２００Ｖ）を印加
した状態で、半導体化した酸化膜３１０が絶縁性を回復する温度まで冷却する。図１０に
示すように、Si層のエッジ部は熱酸化によりＲ形状となるので、バイアス電圧印加時の電
場集中が緩和され、絶縁破壊強度が大きくなる。そのため、固定櫛歯電極３０２と可動櫛
歯電極３０３とのギャップ寸法（２μｍ程度）が小さいのにも拘わらず、比較的高いバイ
アス電圧を印加することができる。
【００３５】
（帯電処理の詳細説明）
帯電処理を行う場合、図１１に示すようにバイアス電圧Ｖ１を、固定櫛歯電極３０２と
可動櫛歯電極３０３および台座３０１との間に印加する。まず、振動発電デバイス３００
を、SiO２から成る酸化膜３１０が半導体化する温度（５００〜７００℃）まで加熱する
。そして、固定櫛歯電極３０２のSi/SiO２界面３０６を挟んで電気二重層が形成されるよ
うに（図１０参照）、バイアス電圧Ｖ１を印加する。
【００３６】
図１２は、電気二重層が形成された状態における、固定櫛歯電極３０２および可動櫛歯
電極３０３がオーバーラップしている部分の断面（図１１の紙面に平行な断面）を、模式
的に示したものである。なお、以下では、固定櫛歯電極３０２に形成された酸化膜は符号
３１０ａを付し、可動櫛歯電極３０３に形成された酸化膜には符号３１０ｂを付す。また
、固定櫛歯電極３０２のSi層には符号３１１ａを付し、可動櫛歯電極３０３のSi層には符
号３１１ｂを付す。バイアス電圧を印加すると、Si/SiO２界面３０６における電気二重層
の電位差は徐々に上昇し、やがて電圧Ｖ１となる（数秒〜数分）。
【００３７】
SiO２層（酸化膜３１０ａおよびＢＯＸ層３０７）は半導体化して電気抵抗率が低下し
ているので、SiO２層内はほぼ同電位となる。そのため、Si/SiO２界面３０６全体におい
て均一な電荷密度となり、櫛歯先端まで電気二重層が形成される。なお、Si/SiO２界面３
０６全体に電気二重層が形成されると、抵抗率の低下したSiO２層によって静電遮蔽され
ることになるので、電気二重層の外側に電場が出なくなる。それによって櫛歯電極間の静
電力はゼロとなるため、これを観測することにより帯電処理完了の目安とすることができ
る。
【００３８】
図１３は、図１２の破線Ｃで囲んだ領域の構造を詳細に示す模式図であり、第１の実施
の形態の図５に対応するものである。Si/SiO２界面３０６を挟んで電気二重層を構成する
面電荷Ｑ５，Ｑ６が、固定櫛歯電極３０２の酸化膜３１０ａおよびSi層３１１ａに形成さ
れる。面電荷Ｑ４は、可動櫛歯電極３０３のSi層３１１ｂに帯電する電荷を示す。Ｅ３は
、可動櫛歯電極３０３の酸化膜３１０ｂ内に形成される電場である。Ｅ５，Ｅ６は、固定
櫛歯電極３０２の酸化膜３１０ａ内に形成される電場である。Ｅ４は、櫛歯電極３０２，
３０３間のギャップ空間Ｇに形成される電場である。
【００３９】
図１３の、面電荷Ｑ４を含む領域、酸化膜３１０ｂとギャップ空間Ｇとの界面を含む領
域、酸化膜３１０ａとギャップ空間Ｇとの界面を含む領域、面電荷Ｑ５を含む領域、およ
び面電荷Ｑ６を含む領域のそれぞれにガウスの法則を適用すると、次式（１３）〜（１７
）が得られる。なお、Ｓは、図１２の領域Ｃを切り出した場合の断面積である。ε0，ε1
はギャップ空間Ｇおよび酸化膜（SiO２）の誘電率である。
ε1・Ｅ３・Ｓ＝Ｑ４                  …（１３）
（ε0・Ｅ４−ε1・Ｅ３）・Ｓ＝０        …（１４）
（ε1・Ｅ５−ε0・Ｅ４）・Ｓ＝０        …（１５）
（ε1・Ｅ６−ε1・Ｅ５）・Ｓ＝Ｑ５      …（１６）
−ε1・Ｅ６・Ｓ＝Ｑ６                …（１７）
【００４０】
また、上下のSi層３１１ａ，３１１ｂ間の電位差がＶなので、図１３に示す距離ｄ，ｇ
１，ｇ２，ｇ３に関して次式（１８）が成立する。
ｇ１・Ｅ３＋ｇ２・Ｅ４＋ｇ３・Ｅ５＋ｄ・Ｅ６＝−Ｖ          …（１８）
【００４１】
式（１３）〜（１７）から、面電荷Ｑ４，Ｑ５，Ｑ６の間の関係を表す次式（１９）が
得られる。
Ｑ６＝−Ｑ５−Ｑ４                    …（１９）
【００４２】
また、式（１３）〜（１８）から、エレクトレット電荷である面電荷Ｑ５を表す次式（
２０）が得られる。
Ｑ５＝−［（ｄ＋ｇ１＋ｇ２（ε1／ε0）＋ｇ３）／ｄ］Ｑ４
−ε1・Ｓ・Ｖ／ｄ          …（２０）
【００４３】
図１４に示すようにバイアス電圧Ｖ１を印加した場合、Si/SiO２界面３０８は電流が流
れるので、バイアス電圧印加状態においてはＶ＝Ｖ１、Ｑ４＝０となる。式（２０）にお
いてＶ＝Ｖ１、Ｑ４＝０とすると、面電荷Ｑ５は次式（２１）で表される。印加電圧Ｖ１
がＶ１＞０である場合は、Ｑ５＜０となる。また、式（１９）でＱ４＝０とすると、Ｑ６
＝−Ｑ５となる。このように、図１４の場合、Si/SiO２界面３０６に電気二重層が形成さ
れ、この電気二重層に電圧Ｖ１が集中している。
Ｑ５＝−ε1・Ｓ・Ｖ１／ｄ                                  …（２１）
【００４４】
図１４に示すようにSi/SiO２界面３０６に電気二重層が形成された状態で、すなわちバ
イアス電圧Ｖ１を印加した状態で温度をSiO２が絶縁性を取り戻す温度（例えば、常温）
まで下げると、酸化膜３１０ａに帯電している面電荷Ｑ５は図１４で示す位置に固定化さ
れる。その後、図１５に示すように固定櫛歯電極３０２のSi層３１１ａと可動櫛歯電極３
０３のSi層３１１ｂとを接続すると、それらの間の電位差（図１４参照）によってSi層３
１１ａからSi層３１１ｂへと電荷（Ｑ４）が移動して電位差が減少する。電位差がＶ１か
らＶまで変化した場合、そのときの電荷の移動量は次式（２２）で表される。最終的に図
１５に示すように電位差がゼロになると、面電荷Ｑ４は、次式（２３）のようになる。
Ｑ４＝−ε0・Ｓ・（Ｖ１−Ｖ）／［ｇ’＋ｄ・（ε0／ε1）］      …（２２）
ただし、ｇ’＝ｇ２＋（ｇ１＋ｇ３）・（ε0／ε1）
Ｑ４＝−ε0・Ｓ・Ｖ１／［ｇ’＋ｄ・（ε0／ε1）］      …（２３）
【００４５】
式（１３），（１４）からＱ４＝ε0・Ｅ４・Ｓとなるので、この式と式（２３）とか
ら、図１５におけるギャップ空間Ｇの電場Ｅ４は次式（２４）で表される。これは、エレ
クトレット（面電荷Ｑ５）が無い場合に電圧Ｖ１を印加したときに形成される電場と一致
する。
Ｅ４＝−Ｖ１／［ｇ’＋ｄ・（ε0／ε1）］      …（２４）
【００４６】
（発電動作の説明）
次に、振動発電デバイス３００の発電動作について説明する。図１６は、固定櫛歯電極
３０２に対して可動櫛歯電極３０３がスライド移動して、櫛歯同士のオーバーラップがゼ
ロとなった状態（ｃ）と、櫛歯の半分がオーバーラップした状態（ｂ）と櫛歯の全体がオ
ーバーラップした状態（ａ）とを模式的に示したものである。これは、低インピーダンス
極限の負荷３２０を接続した場合に相当し、式（２２）において、面積Ｓ（オーバーラッ
プ面積に相当）が変化することによって面電荷Ｑ４の電荷量が変化することに対応してい
る。なお、ここでは説明を簡単にするために、面電荷Ｑ５に示すマイナス符号１つを電荷
量−ｑとし、面電荷Ｑ４，Ｑ６に示すプラス符号１つを電荷量＋ｑとみなして電荷量の変
化を説明する。
【００４７】
図１６の状態（ａ）は、図１５に示した状態と同様であって、固定櫛歯電極３０２のSi
層３１１ａの電位と可動櫛歯電極３０３のSi層３１１ｂの電位とは等しくなっている。す
なわち、電位差Ｖ＝０である。そのため、負荷３２０には電流は流れない。このとき、面
電荷Ｑ６の電荷量は＋６ｑ、面電荷Ｑ５の電荷量は−８ｑ、面電荷Ｑ４の電荷量は＋２ｑ
となっている。
【００４８】
状態（ｂ）では、固定櫛歯電極３０２に対して可動櫛歯電極３０３が図示左方向に移動
して、櫛歯のオーバーラップ面積が半分に減少した状態を示す。オーバーラップ面積の減
少に伴って面電荷Ｑ４の電荷量が＋２ｑから＋ｑに減少し、面電荷Ｑ６の電荷量が＋６ｑ
から＋７ｑに増加する。その結果、可動櫛歯電極３０３のSi層３１１ｂから固定櫛歯電極
３０２のSi層３１１ａへ電流Ｉが流れる。
【００４９】
状態（ｂ）からさらにオーバーラップ面積が減少すると、オーバーラップ面積の減少と
共に面電荷Ｑ４の電荷量が減少する。そして、状態（ｃ）のようにオーバーラップ面積が
ゼロとなると、面電荷Ｑ４の電荷量はゼロとなり、面電荷Ｑ６の電荷量は＋８ｑとなる。
【００５０】
このように、固定櫛歯電極３０２に対して可動櫛歯電極３０３が振動すると、図１６に
示した状態（ａ）〜（ｃ）が、（ａ）→（ｂ）→（ｃ）→（ｂ）→（ａ）→（ｂ）→・・
・のように繰り返され、交流電流が負荷３２０に流れる。なお、負荷３２０として高イン
ピーダンス極限の負荷を接続した場合には、面電荷Ｑ４の電荷量が変化することなくオー
バーラップ面積が変化するので、電位差Ｖが変化することになる。一般に、負荷インピー
ダンスを調整することにより、取り出す電力の最大化が図られる。
【００５１】
−第３の実施の形態−
第３の実施の形態は、ＭＥＭＳシャッタの櫛歯型アクチュエータに、第１の実施の形態
のエレクトレット素子を適用したものである。図１７は本実施の形態のＭＥＭＳシャッタ
４００の概略構成を示す図である。なお、図８に示した振動発電デバイス３００と同様の
構成要素には同一の符号を付した。すなわち、ＭＥＭＳシャッタ４００はＳＯＩ基板を加
工することにより形成され、矩形リング形状の台座３０１に固定された固定櫛歯電極３０
２、弾性支持部３０５によって台座３０１に固定された可動櫛歯電極３０３を備えている
。固定櫛歯電極３０２および可動櫛歯電極３０３は、櫛歯型アクチュエータを構成してい
る。可動櫛歯電極３０３には開口４０４ａが形成されたシャッタ部４０４が設けられてい
る。
【００５２】
固定櫛歯電極３０２と可動櫛歯電極３０３との間には、電圧源４０１によりアクチュエ
ータ駆動用の電圧が印加される。制御部４０２は、電圧源４０１の印加電圧Ｖを制御して
、シャッタ部４０４が設けられた可動櫛歯電極３０３を矢印Ｒの方向に移動させる。シャ
ッタ部４０４は光路上に配置されており、可動櫛歯電極３０３の移動によりシャッタ部４
０４の開口４０４ａが光路中に配置されると、光線がシャッタ部４０４を通過する。一方
、シャッタ部４０４の非開口領域（遮蔽領域）が光路中に配置されることで、光線がシャ
ッタ部４０４により遮断される。
【００５３】
なお、固定櫛歯電極３０２および可動櫛歯電極３０３の構成および形成方法、さらには
、固定櫛歯電極３０２へのエレクトレットの形成方法も、上述した第２の実施の形態と同
様であり、ここでは説明を省略する。
【００５４】
（動作説明）
図１８〜２０は櫛歯型アクチュエータの駆動動作を説明する図である。図１８は電圧源
４０１の印加電圧ＶがＶ＝０の場合を示す。図１８において、（ａ）は可動櫛歯電極３０
３に作用する力Ｆ１，Ｆ２を示し、（ｂ）は印加電圧Ｖと電場Ｅ４との関係を示す図であ
る。印加電圧Ｖ＝０の場合、Si層３１１ａとSi層３１１ｂとは同電位となり、図１５，１
６に示す場合と同じ状態となっている。固定櫛歯電極３０２と可動櫛歯電極３０３との間
のギャップ空間Ｇには、前述した式（２４）で表される電場Ｅ４が形成される。この電場
Ｅ４によって、可動櫛歯電極３０３には、固定櫛歯電極３０２の櫛歯間に引き込まれるよ
うな図示右向きの力Ｆ１が作用する。
【００５５】
電場Ｅ４による力Ｆ１によって可動櫛歯電極３０３が固定櫛歯電極３０２に引き込まれ
るように移動すると、図１８の（ａ）に示すように弾性支持部３０５が変形する。その結
果、弾性支持部３０５の弾性力により、図示左側に引き戻すような力Ｆ２が可動櫛歯電極
３０３に作用する。可動櫛歯電極３０３は、力Ｆ１と力Ｆ２とが釣り合う位置で停止する
。
【００５６】
図１９は印加電圧Ｖを０＜Ｖ＜Ｖ１に設定した場合を示す。この場合、ギャップ空間Ｇ
の電場Ｅ４は、前述した式（２２）に式（１３）、（１４）を適用して得られる次式（２
５）で表される。式（２４），（２５）から分かるように、図１９における電場Ｅ４の強
さは、印加電圧Ｖ＝０の場合よりも弱くなる。その結果、可動櫛歯電極３０３の固定櫛歯
電極３０２方向への吸引する静電力Ｆ１が小さくなり、可動櫛歯電極３０３は、図１９の
（ａ）に示すように、静電力Ｆ１が弾性支持部３０５の弾性力Ｆ２と釣り合う位置まで図
示左方向に移動する。
Ｅ４＝−（Ｖ１−Ｖ）／［ｇ’＋ｄ・（ε0／ε1）］      …（２５）
【００５７】
図２０は、印加電圧ＶをＶ＝Ｖ１とした場合を示す図である。このとき、面電荷Ｑ５と
面電荷Ｑ６との電荷量が等しくなり、この電気二重層における電位差はＶ１と等しくなる
。その結果、ギャップ空間Ｇの電場Ｅ４はゼロとなり、固定櫛歯電極３０２と可動櫛歯電
極３０３との間の静電力Ｆ１もゼロになる。よって、図２０に示すように弾性支持部３０
５の変形もゼロとなる。
【００５８】
以上のように、本実施の形態においては、電圧源４０１による印加電圧Ｖを変化させて
可動櫛歯電極３０３をスライド駆動することで、シャッタ部４０４によるシャッタ開閉を
行うことができる。また、図１８〜２０に示したように、櫛歯電極にエレクトレットを組
み込むことにより、印加電圧Ｖ＝０においてギャップ空間Ｇの電場Ｅ４の強さが最大とな
る。
【００５９】
ところで、櫛歯アクチュエータにおける櫛歯間に働く静電力は、電場の二乗に比例する
。そのため、エレクトレットを使用せず印加電圧Ｖだけで櫛歯アクチュエータを駆動する
構成の場合には、印加電圧Ｖと静電力Ｆ１との関係は、図２１のラインＬ１で示すような
二次曲線となる。一方、本実施の形態のようにエレクトレットを形成した櫛歯アクチュエ
ータの場合、印加電圧Ｖと静電力Ｆ１との関係はラインＬ２のようになる。ラインＬ２は
、ラインＬ１をエレクトレットの帯電電圧Ｖ１に相当する分だけ横軸正の方向に移動した
ラインとなっている。そのため、等しい印加電圧ΔＶに対して、エレクトレット有りの場
合の静電力ΔＦｂは、エレクトレット無しの場合の静電力ΔＦａの場合よりも大きくなる
。すなわち、エレクトレットを形成した場合には、外部バイアス電圧のみの構成に比べて
大きな静電力を得ることができる。
【００６０】
以上説明したように、エレクトレット素子は、図４に示すようにSi層２０２と、Si層２
０２の表面に形成されたSiO２層２０１と、SiO２層２０１におけるSi層２０２との界面の
近傍に形成されたエレクトレットと、を備える。エレクトレットを構成する電荷はSi/SiO
２界面付近に固定されるので、SiO２層２０１が保護膜として機能し、エレクトレットの
寿命を向上させることができる。
【００６１】
エレクトレットは、SiO２層２０１が形成されたSi層２０２を、SiO２層２０１が半導体
状態となる第１の温度（約５００〜７００℃）に維持しつつ、Si層２０２とSiO２層２０
１との間に電圧を印加し、さらに、電圧を印加した状態で、SiO２層２０１が形成されたS
i層２０２を、前記第１の温度からSiO２層２０１が絶縁性を回復する第２の温度（例えば
、３００℃以下程度の温度）まで変化させることにより形成される。
【００６２】
このように、SiO２層内で電荷を移動させて固定する方法によりエレクトレットが形成
されるので、図８に示すような櫛歯電極の櫛歯側面のように狭ギャップ部位や、密閉空間
に配置された電極であっても、容易にエレクトレットを形成することができる。狭ギャッ
プ部位へのエレクトレット形成が容易となることから、ギャップ寸法をより小さく設計す
ることが可能となり、発電デバイスやアクチュエータとしての性能が向上する。
【００６３】
さらに、電荷はデバイス表面の電場とは直接関係せずに移動するので、帯電処理（エレ
クトレット形成処理）の際に特別な工夫をしなくても、均一な電荷密度で帯電させること
ができる。また、図３に示すように電気二重層を形成して帯電を行わせるので、界面を挟
んで帯電する電荷間のギャップが非常に小さく、小さな電位でも大きな電荷密度を得るこ
とができる。
【００６４】
また、第２の実施の形態のように、互いに対向配置された固定櫛歯電極３０２と可動櫛
歯電極３０３を備え、固定櫛歯電極３０２はエレクトレット素子で構成されている。そし
て、可動櫛歯電極３０３が移動することにより、すなわち可動櫛歯電極３０３が固定櫛歯
電極３０２に対して変位することにより、電気的エネルギーと機械的エネルギーとの間の
変換を行う電気機械変換器（例えば、振動発電デバイス３００）として機能する。
【００６５】
なお、上述した実施形態では、固定櫛歯電極３０２側にエレクトレットを形成したが、
可動櫛歯電極３０３側にエレクトレットを形成する構成としても良い。さらに、一対の櫛
歯電極の一方を可動とする構成に限らず、一対の櫛歯電極の両方が移動するような構成と
しても良い。
【００６６】
電気機械変換器としては、発電デバイスの他に、図１７に示すようなシャッタ部４０４
を駆動するためのアクチュエータや、エレクトレットコンデンサマイクロフォン等がある
。上述した実施の形態のエレクトレット素子の場合、特許文献３に記載のエレクトレット
のようにアルカリ金属のイオンを含む構成ではないので、ＣＭＯＳデバイスとの共存が可
能であり、例えば、図１７の制御部４０２の一部の回路素子を台座３０１のSi層（デバイ
ス層）に形成することが可能となる。このような回路素子としては、例えば、駆動回路用
のトランジスタ、マイクやセンサの増幅回路用のＦＥＴや抵抗、発電素子用の整流用ダイ
オードなどがある。
【００６７】
なお、上述した第２の実施形態では、電極３０２，３０３を櫛歯構造の電極としていた
が、ギャップ距離が変化する平行平板構造としても良い。これにより、エレクトレット素
子を、平行平板型の振動発電デバイスや、コンデンサマイクに対して利用することができ
る。
【００６８】
また、上述した実施の形態では、固定櫛歯電極３０２および可動櫛歯電極３０３を含む
デバイス全体を加熱して帯電処理を行っているが、エレクトレットの形成に関係する領域
（帯電させたいSiO２層と電流を流したいSi層）のみを局所的にレーザー等で加熱しても
良い。これにより、増幅回路を内蔵したエレクトレットマイクのようなデバイスにも応用
が可能となる。
【００６９】
なお、以上の説明はあくまでも一例であり、発明を解釈する際、上記実施の形態の記載
事項と特許請求の範囲の記載事項の対応関係に何ら限定も拘束もされない。
【符号の説明】
【００７０】
１０１，２０２，２０３，３１１ａ，３１１ｂ…Si層、１０２，２０１…SiO２層、２
０４，２０５，３０６，３０８…Si/SiO２界面、３００…振動発電デバイス、３０１…台
座、３０２…固定櫛歯電極、３０３…可動櫛歯電極、３０４…錘、３０５…弾性支持部、
３１０，３１０ａ，３１０ｂ…酸化膜、３２０…負荷、４００…ＭＥＭＳシャッタ、４０
１…電圧源、４０２…制御部、４０４…シャッタ部、Ｇ…ギャップ空間
【図１】
2019180236.tif 000003
【図２】
2019180236.tif 000004
【図３】
2019180236.tif 000005
【図４】
2019180236.tif 000006
【図５】
2019180236.tif 000007
【図６】
2019180236.tif 000008
【図７】
2019180236.tif 000009
【図８】
2019180236.tif 000010
【図９】
2019180236.tif 000011
【図１０】
2019180236.tif 000012
【図１１】
2019180236.tif 000013
【図１２】
2019180236.tif 000014
【図１３】
2019180236.tif 000015
【図１４】
2019180236.tif 000016
【図１５】
2019180236.tif 000017
【図１６】
2019180236.tif 000018
【図１７】
2019180236.tif 000019
【図１８】
2019180236.tif 000020
【図１９】
2019180236.tif 000021
【図２０】
2019180236.tif 000022
【図２１】
2019180236.tif 000023
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
Ｓｉ層と、
前記Ｓｉ層の表面に形成されたＳｉＯ２層と、
前記ＳｉＯ２層における前記Ｓｉ層との界面の近傍に形成されたエレクトレットと、を備え、
前記エレクトレットを構成する面電荷は前記界面付近に固定され、前記ＳｉＯ２層が前記エレクトレットの保護膜として機能するエレクトレット素子。
【請求項２】
互いに対向配置され、少なくとも一方が移動可能な第１および第２電極を備え、
前記第１電極は請求項１に記載のエレクトレット素子で構成され、
前記第１および第２電極の少なくとも一方が移動することにより、電気的エネルギーと機械的エネルギーとの間の変換を行う電気機械変換器。
【請求項３】
請求項２に記載の電気機械変換器において、
前記Ｓｉ層はＳｉ基板で構成され、
前記電気機械変換器を駆動するための回路素子の少なくとも一部が、前記Ｓｉ基板に形成されている電気機械変換器。
【請求項４】
請求項２または３に記載の電気機械変換器において、
外力の作用により前記第１および第２電極の少なくとも一方の電極が移動して発電を行う電気機械変換器。
【請求項５】
請求項２または３に記載の電気機械変換器において、
前記第１電極が設けられた静止部と、
前記第２電極が設けられた可動部と、
前記第１電極と前記第２電極との間に電圧を印加する電圧源と、
前記電圧源による印加電圧を制御して前記可動部を駆動する制御部と、を備える電気機械変換器。
【請求項６】
エレクトレット素子を製造する方法であって、
ＳｉＯ２層が形成されたＳｉ層を、前記ＳｉＯ２層が半導体状態となる第１の温度に維持しつつ、前記Ｓｉ層と前記ＳｉＯ２層との間に電圧を印加し、
前記電圧を印加した状態で、前記ＳｉＯ２層が形成された前記Ｓｉ層を、前記第１の温度から前記ＳｉＯ２層が絶縁性を回復する第２の温度まで変化させ、
前記ＳｉＯ２層における前記Ｓｉ層との界面の近傍に前記エレクトレット素子のエレクトレットを形成し、
前記エレクトレットを構成する面電荷は前記界面付近に固定され、前記ＳｉＯ２層が前記エレクトレットの保護膜として機能するエレクトレット素子の製造方法。
【手続補正２】
【補正対象書類名】明細書
【補正対象項目名】０００９
【補正方法】変更
【補正の内容】
【０００９】
請求項１の発明に係るエレクトレット素子は、Ｓｉ層と、前記Ｓｉ層の表面に形成されたＳｉＯ２層と、前記ＳｉＯ２層における前記Ｓｉ層との界面の近傍に形成されたエレクトレットと、を備え、前記エレクトレットを構成する面電荷は前記界面付近に固定され、前記ＳｉＯ２層が前記エレクトレットの保護膜として機能する。
請求項２の発明に係る電気機械変換器は、請求項１に記載のエレクトレット素子で構成された第１電極と、前記第１電極と対向配置され、前記第１電極に対して相対的に変位可能な第２電極と、を備え、前記第１および第２電極が相対変位することにより電気的エネルギーと機械的エネルギーとの間の変換を行う。
請求項３の発明は、請求項２に記載の電気機械変換器において、前記Ｓｉ層はＳｉ基板で構成され、前記電気機械変換器を駆動するための回路素子の少なくとも一部が、前記Ｓｉ基板に形成されている。
請求項４の発明は、請求項２または３に記載の電気機械変換器において、外力の作用により前記第１および第２電極の一方の電極が他方の電極に対して移動して発電を行う。
請求項５の発明は、請求項２または３に記載の電気機械変換器において、前記第１電極が設けられた静止部と、前記第２電極が設けられた可動部と、前記第１電極と前記第２電極との間に電圧を印加する電圧源と、前記電圧源による印加電圧を制御して前記可動部を駆動する制御部と、を備える。
請求項６の発明は、エレクトレット素子を製造する方法であって、ＳｉＯ２層が形成されたＳｉ層を、前記ＳｉＯ２層が半導体状態となる第１の温度に維持しつつ、前記Ｓｉ層と前記ＳｉＯ２層との間に電圧を印加し、前記電圧を印加した状態で、前記ＳｉＯ２層が形成された前記Ｓｉ層を、前記第１の温度から前記ＳｉＯ２層が絶縁性を回復する第２の温度まで変化させ、前記ＳｉＯ２層における前記Ｓｉ層との界面の近傍に前記エレクトレット素子のエレクトレットを形成し、前記エレクトレットを構成する面電荷は前記界面付近に固定され、前記ＳｉＯ２層が前記エレクトレットの保護膜として機能する。